"一般式IAはCH3またはC2H4NH2、XはOまたはNH、ZはOHまたはNH2を示し、A、X、Zの内少なくとも一つはアミンを含むで表される有機化合物から選ばれる少なくとも1種以上を固形の担体に担持したことを特徴とする消臭剤組成物。請求項1記載の一般式IAはCH3またはC2H4NH2、XはOまたはNH、ZはOHまたはNH2を示し、A、X、Zの内少なくとも一つはアミンを含むで表される有機化合物がジグリコールアミンであることを特徴とする請求項1記載の消臭剤組成物。担体が無機鉱物質または有機物固体である請求項1または2記載の消臭剤組成物。請求項1~3のいずれかに記載の消臭剤組成物を、塗布、噴霧、または混合させて製造することを特徴とする消臭製品。住宅建築資材、または空気清浄フィルターなどを作製するにあたり、その品質や作業性を低下させないで最大の消臭効果を上げる消臭剤組成物を提供することが、本発明の課題である。上記課題を解決するため、本発明者は鋭意検討を行い、一般式IAはCH3またはC2H4NH2、XはOまたはNH、ZはOHまたはNH2を示し、A、X、Zの内少なくとも一つはアミンを含むで表される化合物から選ばれる少なくとも一種類以上を固形の担体に担持したことを特徴とする消臭剤組成物が、アルデヒド類に対する消臭性能に優れ、かつ担体に担持させたことによりそれ自身の臭気を低減し、表面積が大きくなることにより悪臭ガスとの接触機会が向上され、消臭製品への処理がし易くなることに加え、耐熱性の向上、および吸着した臭気が脱離し難くなることを見出し、本発明を完成させた。すなわち本発明は、1一般式IAはCH3またはC2H4NH2、XはOまたはNH、ZはOHまたはNH2を示し、A、X、Zの内少なくとも一つはアミンを含むで表される有機化合物から選ばれる少なくとも1種以上を固形の担体に担持したことを特徴とする消臭剤組成物であり、2一般式IAはCH3またはC2H4NH2、XはOまたはNH、ZはOHまたはNH2を示し、A、X、Zの内少なくとも一つはアミンを含むで表される有機化合物がジグリコールアミンであることを特徴とする消臭剤組成物であり、3担体が無機鉱物質または有機物固体である消臭剤組成物であり、4前記消臭剤組成物を、塗布、噴霧、または混合させて製造することを特徴とする消臭製品である。本発明により、効率よく安価にしかも高い消臭性能を持ったアルデヒド類消臭剤組成物を提供することが可能となる。本発明の消臭剤組成物の調製方法について以下に詳しく述べる。本発明に用いられる一般式IAはCH3またはC2H4NH2、XはOまたはNH、ZはOHまたはNH2を示し、A、X、Zの内少なくとも一つはアミンを含むで表される有機化合物には、アルコキシアルカノールアミン、アルコキシアルキルアミンおよびアルカノールアミンが挙げられる。アルコキシアルカノールアミンとしては、例えばジグリコールアミン、2-2-アミノエトキシプロパノールなどが挙げられ、アルコキシアルキルアミンとしては、例えば2-メトキシエチルアミン、3-メトキシプロピルアミン、3-エトキシプロピルアミンなどが挙げられ、アルカノールアミンとしては、例えばエタノールアミン、N-メチルエタノールアミン、N,N-ジメチルエタノールアミンなどが挙げられる。これらの有機化合物のうち、アルコキシアルカノールアミン類が好ましく、ジグリコールアミンが特に好ましい。本発明に用いられるアミン消臭剤を担持する担体は、有機物または無機物のいずれの担体を用いても差し支えない。無機系の担体を用いる場合、酸性固体以外であることが好ましい。天然物であっても合成物であってもよい。具体的なものとして、シリカなどの二酸化ケイ素、ケイ酸塩化合物、ゼオライト、シクロデキストリン、シリカゲル、結晶性層状リン酸化合物および活性炭などがあげられる。これらの担体は二種類以上を混合して使用しても差し支えない。本発明において担体として用いられる二酸化ケイ素としては特に限定はなく、特に非晶質二酸化ケイ素が好ましい。本発明において担体として用いられるケイ酸塩化合物としては特に限定はなくいずれのケイ酸塩化合物も使用することができる。具体的にはケイ酸アルミニウム、またはケイ酸マグネシウムなどが好ましくこれらは天然物あるいは合成物であっても良い。本発明において担体として用いられるゼオライトとしては特に限定はなくいずれのタイプのゼオライトも使用することができ、天然物あるいは合成物であっても良い。具体的には沸石類の天然物や、合成ゼオライトとして代表的な構造としてP型、A型、X型、Y型などがあげられ、イオン種としてナトリウム、カルシウム、鉄、銀などが挙げられこれらはいずれも使用できる。本発明において有機系担体として用いられるシクロデキストリンとしては特に限定はなく、いずれのシクロデキストリンも使用することができる。具体的にはα-シクロデキストリン、β-シクロデキストリン、γーシクロデキストリンが挙げられ、これらのシクロデキストリンに糖を修飾したものも使用することができる。本発明において担体として用いられるシリカゲルはその表面積、およびまたは孔径など様々な特性を有したものがあるがいずれも使用できる。具体的にはA型シリカゲル、B型シリカゲルがあげられこれらはいずれも使用できる。本発明において担体として用いられる結晶性層状リン酸化合物として、具体的にはトリポリリン酸アルミニウムやメタリン酸アルミニウムなどの結晶性層状リン酸アルミニウム、結晶性層状リン酸ジルコニウムなどが挙げられ、これらは単独でまたは2種以上組み合わせて用いることができる。特に結晶性層状リン酸ジルコニウムが好ましい。本発明において担体として用いられる活性炭は木材などを塩化亜鉛、リン酸などの活性化剤により処理し乾留したものや、木炭などを水蒸気で活性化したものなど公知のものがいずれも使用できる。本発明の消臭剤組成物を調製する方法には種々の方法があるが、例えば担体を攪拌しながら一般式IAはCH3またはC2H4NH2、XはOまたはNH、ZはOHまたはNH2を示し、A、X、Zの内少なくとも一つはアミンを含むで表される有機化合物の少なくとも一種類以上の原液、あるいは希釈溶液を滴下などにより混合した後、これらのアミン類の分解温度以下で加熱し、乾燥することで消臭剤組成物を得ることが出来る。具体的な温度範囲は80°Cから200°Cである。希釈溶液は水溶液でもアルコールなどの有機溶媒を用いても良いが、水溶液が好ましい。本発明の消臭剤組成物はそのまま用いてもよいが、通常製剤化して用いる。製剤の種類は特に限定されないが扱いやすさの点から液状の製剤が好ましい。液状の製剤としてはフロアブル剤などを挙げることができる。上記製剤は通常の製剤と同様の方法で調製することができる。さらに消臭機能補強のために他の消臭剤、光触媒等と混合し用いることができる。消臭製品を調製するには、基材や被覆物の表面に本願の消臭剤組成物を塗布する方法、基材に練り込むなどの方法がある。また、担体を予め消臭製品に付着させた後、一般式IAはCH3またはC2H4NH2、XはOまたはNH、ZはOHまたはNH2を示し、A、X、Zの内少なくとも一つはアミンを含むで表される少なくとも一種類以上の化合物の希釈溶液を滴下、噴霧、および浸漬処理することも可能である。基材や被覆物の表面に薬剤を処理する場合は、塗料などの表面加工剤に混合し吹きつけ塗布や、ハケ塗り、ロール塗り、インキなどに混合しグラビア印刷加工などが考えられ、処理条件もその基材や被覆物に適する方法を適宜選択すればよい。実施例110重量部の二酸化ケイ素エボニックテグサジャパン株式会社製カープレックス80を攪拌し、これに20重量部の50ジグリコールアミン和光純薬株式会社製2-2-アミノエトキシエタノール水溶液を室温で添加した。添加後均一になるまで攪拌し、100°Cで1時間乾燥して消臭剤組成物を得た。実施例210重量部の二酸化ケイ素エボニックテグサジャパン株式会社製カープレックス80を攪拌し、これに20重量部の50ジエチレントリアミン和光純薬株式会社製ジエチレントリアミン水溶液を室温で添加した。添加後均一になるまで攪拌し、100°Cで1時間乾燥して消臭剤組成物を得た。比較例110重量部のジグリコールアミンに10重量部の蒸留水を添加した。添加後均一になるまで攪拌した。比較例210重量部のジエチレントリアミンに10重量部の蒸留水を添加した。添加後均一になるまで攪拌した。比較例3二酸化ケイ素のみエボニックデグサジャパン株式会社製:カープレックス80。消臭試験方法実施例1、2および比較例1~3を0.5g採取し、近江オドエアーサービス株式会社製フレックサンプラー容量3リットルに入れ、所定濃度に調製したホルムアルデヒドガス、アセトアルデヒドガスを充満させた。所定時間ごとにガス濃度を、株式会社ガステック製ホルムアルデヒド用ガス検知管、アセトアルデヒド用ガス検知管を用いて定量した。その濃度消長から消臭性能を評価した。結果を表1、2に示す。実施例310重量部の水性塩ビエマルション日信化学工業株式会社製ビニブランT-888に実施例1を0.1重量部加え、ポリエステル製不織布1重量部に0.5重量部含浸させて乾燥したものを消臭フィルターとした。比較例410重量部の水性塩ビエマルションに比較例1を0.1重量部加え、実施例3と同様に作製したものを消臭フィルターとした。消臭試験方法実施例3、および比較例4を1g採取し、近江オドエアーサービス株式会社製フレックサンプラー容量3リットルに入れ、所定濃度に調製したホルムアルデヒドガス、およびアセトアルデヒドガスを充満させた。所定時間ごとにアルデヒドガス濃度を株式会社ガステック製ホルムアルデヒド用、およびアセトアルデヒド用検知管で定量した。その濃度消長から消臭性能を評価した。結果を表3、表4に示す。実施例410重量部の水性塩ビエマルションに実施例1を0.1重量部加え、塩ビ壁紙表面に10g/平方メートルで塗布し乾燥したものを消臭壁紙とした。比較例510重量部の水性塩ビエマルションに比較例3を0.1重量部加え、実施例4と同様に作製したものを消臭壁紙とした。消臭試験方法実施例4、および比較例5を140平方センチメートルに切取り、二つ折りにした端部をアルミテープで塞いだものを近江オドエアーサービス株式会社製フレックサンプラー容量3リットルに入れ、所定濃度に調製したホルムアルデヒドガス、およびアセトアルデヒドガスを充満させた。所定時間ごとにアルデヒド類濃度を株式会社ガステック製ホルムアルデヒド用、およびアセトアルデヒド用ガス検知管で定量した。その濃度消長から消臭性能を評価した。結果を表5、表6に示す。再放出確認試験方法実施例4について、アルデヒド類に対する消臭試験終了後フレックサンプラー内の気体を追い出し、窒素ガスを注入した。この操作を2回行った後、フレックサンプラー容量の約2割分の窒素ガスを注入し、密閉後これを60°Cの恒温機に入れた。2時間後フレックサンプラーを取り出し、これに窒素ガスを充填し、直ちにフレックサンプラー内のガス濃度をガス検知管にて測定した。結果を表7に示す。"